УСОВЕРШЕНСТВОВАННЫЙ ПЕНОКЕРАМИЧЕСКИЙ ФИЛЬТР ДЛЯ УЛУЧШЕНИЯ ФИЛЬТРОВАНИЯ

1. Предшественник керамического материала, включающий:
35-70 мас.% огнеупорного алюмосиликата;
10-30 мас.% коллоидного диоксида кремния;
0-2 мас.% бентонита;
0-35 мас.% белой сажи;
1-10 мас.% порообразователей и жидкость.
2. Предшественник керамического материала по п.1, где указанные порообразователи представляют собой полые сферы.
3. Предшественник керамического материала по п.2, где указанные полые сферы имеют диаметр от 20 до 150 мкм.
4. Предшественник керамического материала по п.1, где указанный предшественник керамического материала включает 40-60 мас.% огнеупорного алюмосиликата.
5. Предшественник керамического материала по п.1, где указанный предшественник керамического материала включает 10-23 мас.% коллоидного диоксида кремния.
6. Предшественник керамического материала по п.1, где указанный предшественник керамического материала включает 0-1,5 мас.% бентонита.
7. Предшественник керамического материала по п.5, где указанный предшественник керамического материала включает 0,8 мас.% бентонита.
8. Предшественник керамического материала по п.6, где указанный предшественник керамического материала включает 0-20 мас.% белой сажи.
9. Предшественник керамического материала по п.8, где указанный предшественник керамического материала включает 10-20 мас.% белой сажи.
10. Предшественник керамического материала по п.1, где указанная жидкость представляет собой воду.
11. Фильтр, изготовленный путем пропитки пеноматериала предшественником керамического материала по п.1 и нагревания, где указанный фильтр имеет предел прочности на изгиб в горячем состоянии от 0,172 до 0,827 МПа (от 25 до 120 фунт/кв. дюйм).
12. Фильтр по п.11, где указанный фильтр имеет относительную плотность, составляющую приблизительно 12% от теоретической плотности.
13. Фильтр по п.11, где указанный фильтр имеет плотность от 8 до 18%.
14. Фильтр по п.11, где указанный бентонит представляет собой модифицированный бентонит.
15. Керамический фильтр, изготовленный способом, включающим:
получение предшественника керамического материала, который включает:
35-70 мас.% огнеупорного алюмосиликата;
10-30 мас.% коллоидного диоксида кремния;
0-2 мас.% модифицированного бентонита;
0-35 мас.% белой сажи;
0-10 мас.% порообразователей и растворитель,
пропитку органического пеноматериала указанным предшественником керамического материала;
нагревание указанного пропитанного органического пеноматериала до температуры, достаточной для испарения указанного органического пеноматериала и связывания указанного предшественника керамического материала, где указанный фильтр имеет плотность 8-18%.
16. Керамический фильтр по п.15, где указанные порообразователи представляют собой полые сферы.
17. Керамический фильтр по п.16, где указанные полые сферы имеют диаметр от 20 до 150 мкм.
18. Керамический фильтр по п.15, где указанный предшественник керамического материала включает 50-60 мас.% огнеупорного алюмосиликата.
19 Керамический фильтр по п.18, где указанный предшественник керамического материала включает 40-60 мас.% огнеупорного алюмосиликата.
20. Керамический фильтр по п.15, где указанный предшественник керамического материала включает 10-23 мас.% коллоидного диоксида кремния.
21. Керамический фильтр по п.15, где указанный предшественник керамического материала включает 0-1,5 мас.% бентонита.
22. Керамический фильтр по п.21, где указанный предшественник керамического материала включает 0,8 мас.% бентонита.
23. Керамический фильтр по п.15, где указанный предшественник керамического материала включает 0-20 мас.% белой сажи.
24. Керамический фильтр по п.23, где указанный предшественник керамического материала включает 10-20 мас.% белой сажи.
25. Керамический фильтр по п.15, где указанный растворитель представляет собой воду.
26. Керамический фильтр по п.15, где указанный фильтр имеет предел прочности на изгиб в горячем состоянии от 0,172 до 0,827 МПа (от 25 до 120 фунт/кв. дюйм).
27. Керамический фильтр по п.26, где указанный фильтр имеет относительную плотность, составляющую приблизительно 12% от теоретической плотности.
28. Керамический фильтр по п.15, где указанный бентонит представляет собой модифицированный бентонит.
29. Способ фильтрования расплавленного чугуна, включающий:
получение пенокерамического фильтра при помощи операций:
получения предшественника керамического материала, который включает:
35-70 мас.% огнеупорного алюмосиликата;
10-30 мас.% коллоидного диоксида кремния;
0-2 мас.% модифицированного бентонита;
0-35 мас.% белой сажи;
0-10 мас.% порообразователей и
растворитель,
пропитки органического пеноматериала указанным предшественником керамического материала;
нагревания указанного пропитанного органического пеноматериала до температуры, достаточной для испарения указанного органического пеноматериала и спекания указанного предшественника керамического материала с образованием фильтра, и
пропускание расплавленного чугуна через указанный фильтр, где шлак, содержащий FeO, удерживается указанным фильтром.
30. Способ фильтрования расплавленного чугуна по п.29, где указанные порообразователи представляют собой полые сферы.
31. Способ фильтрования расплавленного чугуна по п.30, где указанные полые сферы имеют диаметр от 20 до 150 мкм.
32. Способ фильтрования расплавленного чугуна по п.29, где указанный предшественник керамического материала включает 50-60 мас.% огнеупорного алюмосиликата.
33. Способ фильтрования расплавленного чугуна по п.32, где указанный предшественник керамического материала включает 40-60 мас.% огнеупорного алюмосиликата.
34. Способ фильтрования расплавленного чугуна по п.29, где указанный предшественник керамического материала включает 10-23 мас.% коллоидного диоксида кремния.
35. Способ фильтрования расплавленного чугуна по п.29, где указанный предшественник керамического материала включает 0-1,5 мас.% бентонита.
36. Способ фильтрования расплавленного чугуна по п.35, где указанный предшественник керамического материала включает 0,8 мас.% бентонита.
37. Способ фильтрования расплавленного чугуна по п.29, где указанный предшественник керамического материала включает 0-20 мас.% белой сажи.
38. Способ фильтрования расплавленного чугуна по п.37, где указанный предшественник керамического материала включает 10-20 мас.% белой сажи.
39. Способ фильтрования расплавленного чугуна по п.29, где указанный растворитель представляет собой воду.
40. Способ фильтрования расплавленного чугуна по п.29, где указанный фильтр имеет предел прочности на изгиб в горячем состоянии от 0,172 до 0,827 МПа (от 25 до 120 фунт/кв. дюйм).
41. Способ фильтрования расплавленного чугуна по п.40, где указанный фильтр имеет относительную плотность, составляющую приблизительно 12% от теоретической плотности.
42. Способ фильтрования расплавленного чугуна по п.29, где указанный фильтр имеет относительную плотность от 8 до 18%.
43. Способ фильтрования расплавленного чугуна по п.29, где указанный бентонит представляет собой модифицированный бентонит.